(57)【特許請求の範囲】
【請求項１】
反応管を有する反応器シェル内が反応管取付部を有する遮蔽板で複数に仕切られた多管式熱交換型反応器において、前記反応管取付部に設けられた一つ以上の溝に、前記反応管を拡管して前記遮蔽板の溝に密着させて中間管板とし、前記中間管板により複数のチャンバーを形成し、かつ、各チャンバーの胴周囲に伸縮継手を設けてなることを特徴とする接触気相酸化用反応器。
【請求項２】
上チャンバーから下チャンバーへの水の移動量が、水圧試験において、漏れ量（ｍｌ／時間・本）≦１．２７×１０−５×圧力差（Ｐａ）の関係を満たすことを特徴とする請求項１に記載の反応器。
【請求項３】
下チャンバーから上チャンバーへの水の移動量が、水圧試験において、漏れ量（ｍｌ／時間・本）≦１．２７×１０−５×圧力差（Ｐａ）の関係を満たすことを特徴とする請求項１又は請求項２に記載の反応器。
【請求項４】
前記中間管板で仕切られた上下のチャンバー内に設置された反応管内では、それぞれ異なる反応が行なわれることを特徴とする請求項１〜３のいずれか１項に記載の反応器。
【請求項５】
（メタ）アクリル酸の製造に用いられることを特徴とする請求項１〜３のいずれか１項に記載の反応器。
【請求項６】
請求項１〜３のいずれか１項に記載の反応器を用いた（メタ）アクリル酸を製造する方法。
【発明の詳細な説明】
【０００１】
【発明の属する技術分野】
本発明は、反応器シェル内が遮蔽板で複数に仕切られた多管式熱交換型反応器において、遮蔽板で仕切られたチャンバー間の熱媒（または熱媒体）の移動を抑制した反応器、およびかかる反応器を用いた（メタ）アクリル酸の製造方法に関する。
【０００２】
【従来の技術】
一般に、プロピレンの接触気相酸化反応でアクリル酸などを製造する方法では大量の発熱を伴うため、かかる熱を回収して反応温度を一定範囲内に制御したり、反応域内にホットスポット（触媒局部の異常高温）を生じないように反応熱をすばやく回収または循環させる方法などの対策が講じられている。
【０００３】
特開昭５４−２１９６６号公報には、多管式熱交換型反応器において、反応器を遮蔽板を用いて２個以上の空間に区切り、各空間毎に設けられた熱媒循環機構を用いて熱媒の温度を制御する反応器が開示されている。しかし、この反応器は遮蔽板で上下の空間に仕切っているが、上下の空間の熱媒は遮蔽板を介してそれぞれ移動が可能であり、上下の空間を実質的に完全に遮断することを意図するものではなかった。さらに、反応管と遮蔽板とが近接したり固着したりしていると、Ａ，Ｂ領域の温度差や、加熱、冷却が屡々反応器において行われる場合、反応管や遮蔽板に熱的歪が生じたり、反応管と遮蔽板が接触して磨耗を生じたりして好ましくない旨が記載されている。
【０００４】
また、特公平７−７３６７４号公報には、仕切板をそなえて複数の温度差のある部屋を持つ容器の改良が記載されており、高温の反応ゾーンと生成物を急冷する急冷ゾーンを複数の部屋で行うことが記載されている。
【０００５】
【発明が解決しようとする課題】
そこで、本発明の目的は、上記の問題点を解消するとともに、反応器シェル内が遮蔽板で複数に仕切られた多管式熱交換型反応器において、遮蔽板で仕切られた上下のチャンバー間の熱媒の移動を実質的に抑制した接触気相酸化用反応器およびかかる反応器を用いた（メタ）アクリル酸の製造方法を提供することにある。
【０００６】
【課題を解決するための手段】
本発明の目的は、反応器シェル内が遮蔽板で複数に仕切られた多管式熱交換型反応器において、前記遮蔽板の反応管取付部に設けられた一つ以上の溝に、反応管を拡管して密着させて中間管板とし、前記中間管板により複数のチャンバーを形成し、かつ、各チャンバーの胴周囲に伸縮継手を設けてなることを特徴とする接触気相酸化用反応器によって達成される。
【０００７】
また、本発明の目的は、上記反応器を用いた（メタ）アクリル酸を製造する方法によって達成される。
【０００８】
【発明の実施の形態】
本発明で用いられる多管式熱交換型反応器は、反応器シェル内（反応管束の外側）が遮蔽板で複数に仕切られた多管式熱交換型反応器であれば特に制限されることなく、従来公知の発熱反応で生ずる熱を回収しまたは反応に必要な熱を供給できる横断面が円形、多角形などの多管式反応器を用いることができる。多管式熱交換型反応器は原料ガスを上または下から導入する竪型が好ましい。
【０００９】
かかる反応器は、反応器シェル内に導入された溶融塩などの公知の熱媒の移動方向の変更が可能な邪魔板を備えることが好ましい。ここで、邪魔板とは、円板および穴あき円板、欠円形、オリフィス形などの公知の邪魔板を一つまたは組み合わせたものであって、主に熱媒を横方向に移動させる手段である。さらに、反応器の周囲から熱媒の導入、排出するための複数の開口部を有する環状導管を備え、反応器の熱媒出入口のある水平面付近の温度分布を低減する手段を有するものがより好ましい。
【００１０】
前記多管式反応器は実質的に密閉状態で二つのチャンバーに仕切られるが、これは遮蔽板の反応管取付部に設けられた一つ以上の溝に反応管を拡管して密着させて中間管板とすることにより達成される。上下チャンバーの実質的な密閉性を確保するために、通常各反応管を拡管して対応する遮蔽板の溝に密着させて密閉を構成する。反応管取付部に設けられる溝は、上下チャンバー間の漏れを低減させるため、二つが好ましく、反応管取付部に充分な余裕がある場合には三つ、また、必要によりそれ以上の溝を構成することも可能である。
【００１１】
中間管板は、上記反応器内において、反応管の上端および下端の間で、反応管外を上下に実質的に密閉状態で仕切る板である。したがって、反応器内に一つ設置することにより、上下二つのチャンバーが形成されることになる。また、このような中間管板は通常一つであるが、反応条件によっては必要により複数設けてもよい。
【００１２】
反応器には、それぞれのチャンバーの胴をほぼ水平に一周するように、断面形状が略半円状である長尺物の内面を反応器の内側に向けて、略半円状の上端および下端をそれぞれ溶接などの公知の方法で、ほぼ水平に切断された反応器の胴に接合した、熱媒などの熱の上昇または下降により生ずる歪を吸収可能な伸縮継手が設けられている。それぞれのチャンバーに温度差がある場合にも、熱による歪を伸縮継手が吸収できるので、反応器全体に与える熱の影響を低減できる。このような伸縮継手は、反応器胴部の可撓性を増すために、反応器胴部と同一材質の板で製作することができる。伸縮継手の上下の取付位置は、反応器シェルに溶接して取り付けることから、管板と邪魔板との間または邪魔板間が好ましい。
【００１３】
各チャンバーに伸縮継手を有し、遮蔽板の反応管取付部に設けられた一つ以上の溝に反応管を拡管して密着させてあるから、溶接により管を固定する方法とは異なり、加熱、冷却がしばしば反応器において行なわれたとしても、前記密着部分では相対的に熱的な影響を受けることが少ない。上下チャンバー間の熱媒温度差は１００℃以下（零を含まない）であることが、熱歪を避ける点からもより好ましい。
【００１４】
また、中間管板で仕切られた上チャンバーから下チャンバーへの水の移動量を、水圧試験において、漏れ量（ｍｌ／時間・本）≦１．２７×１０-5×圧力差（Ｐａ）｛１．２５×圧力差（ｋｇ／ｃｍ2）｝、好ましくは漏れ量（ｍｌ／時間・本）≦１．０２×１０-5×圧力差（Ｐａ）｛０．０１×圧力差（ｋｇ／ｃｍ2）｝の関係を満たすことが望ましい。ここで、圧力差は中間管板上下での圧力差を意味し、漏れ量は中間管板上下の差圧に応じて生じ、漏れ量が多い場合には両チャンバー間の密閉度が少なく、反対に漏れ量が少ない場合には両チャンバー間の密閉度が高いことを意味する。以下、漏れ量についてはこの内容と同様である。この関係を満たさない場合には、上チャンバーから下チャンバーへの熱媒の漏れが無視できなくなり、上下のチャンバーの温度の制御が非常に困難となり、ひいては反応温度を十分に制御できず目的生成物の所定の収量が得られないこととなり、好ましくない。
【００１５】
さらに、中間管板で仕切られた下チャンバーから上チャンバーへの水の移動量を、水圧試験において、漏れ量（ｍｌ／時間・本）≦１．２７×１０-5×圧力差（Ｐａ）｛１．２５×圧力差（ｋｇ／ｃｍ2）｝、好ましくは漏れ量（ｍｌ／時間・本）≦１．０２×１０-5×圧力差（Ｐａ）｛０．０１×圧力差（ｋｇ／ｃｍ2）｝の関係を満たすことが望ましい。この関係を満たさない場合には、下チャンバーから上チャンバーへの熱媒の漏れが無視できなくなり、上下のチャンバーの温度の制御が非常に困難となり、ひいては反応温度を十分に制御できず目的生成物の所定の収量が得られないこととなり、好ましくない。
【００１６】
もちろん、双方のチャンバーが上記の水の移動量の条件を満たすことがさらに好ましい。
【００１７】
このように、上下のチャンバーは中間管板で実質的に密閉状態で仕切られているので、中間管板で仕切られた上下の反応管内では、それぞれ異なる温度で反応を行うことができ、または、それぞれ異なる反応若しくは処理を行うことができる。例えば、上流側でプロピレンを酸化してアクロレインとし、下流側でさらにアクロレインを酸化してアクリル酸とする酸化反応などを挙げることができ、中間管板の位置も適宜決定できる。なお、反応器上部から原料ガスを供給する場合には、反応器上部が上流側となり、下部が下流側となるが、もちろん、原料ガスを反応器下部から供給することも可能である。
【００１８】
以下、本発明の内容を図面を用いてより詳細に説明する。
【００１９】
図１は本発明の反応器の縦断面の一例を示す説明図であって、反応器は二つのチャンバーＡ，Ｂを有する。横断面形状が円形の反応器１の内部に多数の反応管４が装填されており、各反応管はそれらの上端で上管板７ａに、それらの下端で下管板７ｂに、拡管法または溶接などの公知の方法で固着されている。反応器１には、それぞれのチャンバーＡ，Ｂの胴周りに伸縮継手５ａ，５ｂが設けられている。また、反応器１の中央部においては反応管４を配設せずに熱媒の下から上への通路を設けて中央部においても熱媒の移動を効率的に行うことが好ましい。さらに、反応器１のシェル側は、反応管４の上端および下端のほぼ中間位置にある中間管板８で上下に仕切られ、二つのチャンバーＡ，Ｂが構成されている。
【００２０】
図２は、反応管と中間管板との密着部の断面の拡大説明図である。図２において、中間管板８には二条の溝２０ａ，２０ｂが設けられており、この溝に反応管４が拡管法により、堅く取り付けられている。反応管４と中間管板８とは、加熱、冷却による伸び縮みを考慮すると、鋼鉄などの同一材料で構成することが好ましい。
【００２１】
図１のチャンバーＡ，Ｂには、それぞれ熱媒を横方向に分散させて横方向の温度分布を低減させるため、例えば、穴あき円板１７ａ、１７ｂ、円板１８ａ，１８ｂおよび穴あき円板１９ａ，１９ｂが交互に設けられている。
【００２２】
反応管４には、触媒を固定床として利用し、反応目的に応じて触媒を充填してよく、例えば、プロピレン含有ガスを二段接触気相酸化反応してアクリル酸を製造するには、上流側触媒として、プロピレンを含有する原料ガスを気相酸化反応してアクロレインを製造するために一般的に使用される酸化触媒を使用することができる。同様に、下流側触媒についても特に制限はなく、二段階接触気相酸化法により上流側で得られる主としてアクロレインを含む反応ガスを気相酸化してアクリル酸を製造するために一般的に用いられている酸化触媒を用いることができる。
【００２３】
上流側触媒としては、一般式Ｍｏａ−Ｂｉｂ−Ｆｅｃ−Ａｄ−Ｂｅ−Ｃｆ−Ｄｇ−Ｏｘ（式中、Ｍｏ、Ｂｉ、Ｆｅはそれぞれモリブデン，ビスマスおよび鉄を表し、Ａはニッケルおよびコバルトから選ばれる少なくも一種の元素を表し、Ｂはアルカリ金属およびタリウムから選ばれる少なくとも１種の元素を表し、Ｃはリン、ニオブ、マンガン、セリウム、テルル、タングステン、アンチモンおよび鉛からなる群より選ばれた少なくとも１種の元素を表し、Ｄはケイ素、アルミニウム、ジルコニウムおよびチタニウムからなる群より選ばれた少なくとも１種の元素、Ｏは酸素を表し、ａ、ｂ、ｃ、ｄ、ｅ、ｆ、ｇおよびｘは、それぞれＭｏ、Ｂｉ、Ｆｅ、Ａ、Ｂ、Ｃ、ＤおよびＯの原子比を表し、ａ＝１２としたとき、ｂ＝０．１〜１０、ｃ＝０．１〜１０、ｄ＝２〜２０、ｅ＝０．００１〜５、ｆ＝０〜５、ｇ＝０〜３０であり、ｘは各元素の酸化状態により定まる値である）で示されるものが例示できる。
【００２４】
また、下流側触媒としては、一般式Ｍｏａ−Ｖｂ−Ｗｃ−Ｃｕｄ−Ａｅ−Ｂｆ−Ｃｇ−Ｏｘ（式中、Ｍｏはモリブデン、Ｖはバナジウム、Ｗはタングステン、Ｃｕは銅、Ａはアンチモン、ビスマス、スズ、ニオブ、コバルト、鉄、ニッケルおよびクロムから選ばれる少なくも一種の元素を表し、Ｂはアルカリ金属、アルカリ土類金属およびタリウムから選ばれる少なくとも１種の元素を表し、Ｃはケイ素、アルミニウム、ジルコニウムおよびセリウムから選ばれた少なくとも１種の元素を表し、Ｏは酸素を表し、ａ、ｂ、ｃ、ｄ、ｅ、ｆ、ｇおよびｘは、それぞれＭｏ、Ｖ、Ｗ、Ｃｕ、Ａ、Ｂ、ＣおよびＯの原子比を表し、ａ＝１２としたとき、ｂ＝２〜１４、ｃ＝０〜１２、ｄ＝０．１〜５、ｅ＝０〜５、ｆ＝０〜５、ｇ＝０〜２０であり、ｘは各元素の酸化状態により定まる値である）で示されるものが例示できる。
【００２５】
なお、上流側触媒層および下流側触媒層を構成する触媒は、それぞれ単一な触媒である必要はなく、例えば活性の異なる複数種の触媒を用いて順に充填し、または必要により触媒の一部を不活性担体などの不活性材料で希釈してもよい。下記に述べるその他の触媒についても同様である。
【００２６】
また、触媒の形状についても特に限定されず、ラシヒリング状、球状、円柱状、リング状などとすることができ、成形方法も担持成形、押し出し成形、打錠成形などを用いることができ、更に耐火用担体にこれらの触媒物質を担持させた形態のものも有用である。
【００２７】
触媒を充填する前に、反応管４下端に触媒の落下防止用に金網や受器１４が設置される。触媒の充填前に必要により反応に不活性な耐火物を充填し、上流側触媒を反応管４に充填する。次に、下流側触媒を充填する。上流側触媒と下流側触媒との間には、反応に不活性な耐火物を充填してもよい。
【００２８】
図１においては、触媒の充填は図面を見やすくするために省略してある。図３は１本の反応管に関する触媒の充填例の一例を示す概略断面図である。図３において、Ｂチャンバー領域の下部に不活性耐火物２２、上流側触媒２１、その上部から中間管板８を経由してＡチャンバー領域まで不活性耐火物２２、残りのＡチャンバー領域に下流側触媒２３を充填されている。例えば、Ｂチャンバーの温度がＡチャンバーよりも高い場合、原料ガスは上流側触媒２１で部分酸化したのち、不活性耐火物２２の部位で冷却され、その後、下流側触媒２３の部位で冷却された温度を維持してさらに部分酸化して目的生成物を生成する。すなわち、Ａチャンバー領域において、不活性耐火物２２の部位が冷却層に、下流側触媒２３が反応層に相当することとなる。
【００２９】
不活性耐火物としては、α−アルミナ、アランダム、ムライト、カーボランダム、ステンレススチール、炭化珪素、ステアタイト、陶器、磁器、鉄および各種セラミックなどを挙げることができる。
【００３０】
不活性耐火物は、例えば粒状であり、不活性耐火物層全体にわたり必ずしも均一に充填されている必要はないが、反応ガスの効果的な冷却のためには、不活性耐火物層全体にわたり、実質的に均一に充填することが好ましい。粒状以外の形状の不活性耐火物の場合も同様である。
【００３１】
不活性耐火物層の作用機能の一つは、Ａチャンバー温度がＢチャンバー温度より低い場合、上流側触媒からの生成物含有ガスを急冷して下流側触媒層における酸化反応に好適な温度範囲までに反応ガスの温度を調整させる点にある。このため、不活性耐火物層は、上記のような作用機能を十分に発揮できる程度の長さを有するように設ける必要がある。
【００３２】
したがって、本発明においては、不活性耐火物層を、上流側触媒層からの反応ガスを下流側触媒層に適した温度まで冷却するに十分な長さとし、しかも上流側触媒層の出口部の触媒および下流側触媒層の入口部の触媒がともに中間管板からの熱影響を実質的に受けないように配置する。本発明では、チャンバー間の熱媒移動が緩和され、熱影響が少なくできるため、不活性耐火物層の長さを短縮することもできる。したがって、触媒層を充填した反応管の長さ、すなわち反応器の長さを短縮することも可能である。
【００３３】
具体的には、不活性耐火物層の長さを、不活性耐火物層から下流側触媒層に入る反応ガスの温度、すなわち下流側触媒層入口部における反応ガスの温度が、（熱媒を原料または生成ガスと並流で流す場合に、熱媒入口温度＋１５℃）以下となるように冷却するに十分な長さとすればよい。
【００３４】
不活性耐火物層の他の作用機能は、上流側反応層からの反応ガスが通過する際に、反応ガス中に含まれる不純物、例えばアクリル酸の製造の場合、上流側触媒から昇華したモリブデン成分、副生成物としてのテレフタル酸などの高沸点物などによる圧力損失の防止のほかに、これら不純物が直接下流側触媒層に入り、その触媒性能を劣化させるのを防止する点にある。この作用機能のみのためには、不活性耐火物の空隙率を低くすればよいが、あまり低くすると圧力損失が大きくなって好ましくない。したがって、本発明においては、不活性耐火物層の空隙率を、通常、４０〜９９．５％、好ましくは４５〜９９％とする。なお、本発明の「空隙率」とは、下記式により定義される：
空隙率（％）＝｛（Ｘ−Ｙ）／Ｘ｝×１００
ここで、
Ｘ：不活性耐火物層の容積
Ｙ：不活性耐火物の実容積（実容積とは、例えばリングの場合には、その中央空間部を除いた実体容積を意味する）。
【００３５】
上記空隙率が４０％未満の場合には圧力損失が大きくなり、一方、９９．５％を越えると不純物の捕捉機能の低下とともに反応ガスの冷却機能も低下して好ましくない。
【００３６】
不活性耐火物は、原料ガスの予熱のため、上流側触媒の入口部に挿入すれば、生成物の収率の向上につながることから好ましい。
【００３７】
図１において、反応の原料ガスは、反応器１の下部から供給し、触媒に接触させて目的生成物を得て、反応器の上部から排出する。反応ガスの供給方法は、触媒の充填順序を変更することで、反応器の上部から供給することも可能である。
【００３８】
チャンバーＡでは、反応器１の外周に設けられた、反応器１と導通する複数の開口部を備える環状導管９ａの熱媒導出口１２から排出された熱媒は、熱交換器１５ａにより冷却される。冷却された熱媒は渦巻きポンプ、軸流ポンプなどの公知のポンプ１６ａを利用して、熱媒入口１１ａを経て、反応器１の外周に設けられた、反応器１と導通する複数の開口部を備える環状導管１０ａから反応器１のチャンバーＡに導入される。反応器１内では、熱媒は反応器の内周部のほぼ全周から反応器１内に入り、反応管４束と接触しながら、反応が発熱反応の場合には発生した熱を回収しながら、反応器の中心に向かい、穴あき円板１９ａの穴あき部で上昇する。さらに、熱媒は円板に沿ってほぼ水平に、上記と同様に反応管４束と接触しながら反応熱を回収して、反応器内周部のほぼ全域に向かって進み、円板１８ａの外周部で上昇する。以下、この方法を繰り返して反応器１の外周に設けられた環状導管９ａに進む。
【００３９】
チャンバーＢにおいても、チャンバーＡと同様に熱媒が循環する。
【００４０】
また、熱媒の循環方法は、必要により、ＡＢのいずれか又は双方を逆方向で循環させることも可能である。しかしながら、ポンプ１６ａｂを保護する点から、熱媒が熱交換器１５ａｂを経て相対的に低温になった後に、ポンプ１６ａｂを通過することが好ましい。
【００４１】
プロピレンを含む原料ガスの分子状酸素による気相接触酸化反応の条件は、従来公知の方法で行うことができる。例えばプロピレンを上流側触媒の存在下に酸化してアクロレインを生成する際に、原料ガス中のプロピレン濃度は３〜１５容量％、プロピレンに対する分子状酸素の比は１〜３であり、残りは窒素、水蒸気、酸化炭素、プロパンなどである。
【００４２】
分子状酸素の供給源としては空気が有利に用いられるが、必要により酸素富化空気、純酸素を用いることもでき、ワンパス法あるいはリサイクル法が用いられる。反応温度は２５０℃〜４５０℃、反応圧力は常圧から５気圧、空間速度５００〜３０００ｈ-1（ＳＴＰ）の範囲で行うことが好ましい。
【００４３】
次いで、アクリル酸を生成させるために、下流側触媒を充填したシェル内の、中間管板で仕切られた上チャンバー部の各管に、前記の上流側反応で得られたアクロレイン含有ガスを、反応温度（反応器熱媒温度）２００〜４００℃、好ましくは２２０〜３５０℃および空間速度３００〜５，０００ｈｒ-1（ＳＴＰ）で供給し、下流側反応させてアクリル酸を得るようにする。
【００４４】
通常、プロピレンを酸化してアクロレイン、さらにアクロレインを酸化してアクリル酸というような各反応の反応温度が２０〜８０℃も異なるような反応にも、充分使用可能である。
【００４５】
このように、本発明の反応器は、連続的に酸化反応を行うのに適しており、本発明の反応器に適用される反応およびその具体的な態様につき、以下説明する。
【００４６】
イソブチレンを含む原料ガスを上流側触媒の存在下において気相接触酸化反応によりメタクロレインを得る場合には、原料ガス中のイソブチレン濃度は１〜１０容量％、イソブチレンに対する分子状酸素の濃度は３〜２０容量％であり、水蒸気を０〜６０容量％、残りは窒素、水蒸気、酸化炭素などである。分子状酸素の供給源としては空気が有利に用いられるが、必要により酸素富化空気、純酸素を用いることもできる。反応温度は、２５０〜４５０℃、反応圧力は常圧から５気圧、空間速度３００〜５０００ｈ-1（ＳＴＰ）の範囲で行うことが好ましい。
【００４７】
また、メタクリル酸を生成させるためにモリブデンおよびリンを含有する酸化物触媒（下流側触媒）をシェル内の管束部の各管に充填した領域（中間管板で仕切られた上チャンバー）に、前記の上流側反応で得られたメタクロレイン含有ガスを、反応温度（反応器熱媒温度）１００〜３８０℃、好ましくは１５０〜３５０℃および空間速度３００〜５，０００ｈｒ-1（ＳＴＰ）で供給し、下流側反応させて、メタクリル酸を得るようにする。
【００４８】
なお、従来公知のイソブチレンからメタクロレインを、メタクロレインからメタクリル酸を製造する触媒を用いることができる。
【００４９】
具体的には、上流側触媒として、一般式Ｍｏａ−Ｗｂ−Ｂｉｃ−Ｆｅｄ−Ａｅ−Ｂｆ−Ｃｇ−Ｄｈ−Ｏｘで表されるものが好ましい（式中、Ｍｏ、Ｗ、Ｂｉはそれぞれモリブデン，タングステンおよびビスマスを表し、Ｆｅは鉄を表し、Ａはニッケルおよび／またはコバルトを表し、Ｂはアルカリ金属、アルカリ土類金属およびタリウムから選ばれる少なくとも１種の元素を表し、Ｃはリン、テルル、アンチモン、スズ、セリウム、鉛、ニオブ、マンガンおよび亜鉛からなる群より選ばれた少なくとも１種の元素を表し、Ｄはシリコン、アルミニウム、チタニウムおよびジルコニウムからなる群より選ばれた少なくとも１種の元素を表し、Ｏは酸素を表す。また、ａ、ｂ、ｃ、ｄ，ｅ、ｆ，ｇ，ｈおよびｘは、それぞれＭｏ，Ｗ、Ｂｉ，Ｆｅ，Ａ、Ｂ、Ｃ、ＤおよびＯの原子数を表し、ａ＝１２としたとき、ｂ＝０〜１０、ｃ＝０．１〜１０、ｄ＝０．１〜２０、ｅ＝２〜２０、ｆ＝０．００１〜１０、ｇ＝０〜４、ｈ＝０〜３０、およびｘは各々の元素の酸化状態によって定まる数値をとる。）
また、下流側触媒は、モリブデンおよびリンを主成分として含有する１種または２種以上の酸化物触媒であれば、特に限定はされないが、たとえば、リンモリブデン酸系ヘテロポリ酸あるいはその金属塩が好ましく、一般式Ｍｏa−Ｐb−Ａc−Ｂd−Ｃe−Ｄf−Ｏxで表されるものが好ましい。（式中、Ｍｏはモリブデンを表し、Ｐはリンを表し、Ａはヒ素、アンチモン、ゲルマニウム、ビスマス、ジルコニウムおよびセレンからなる群の中から選ばれた少なくとも１種の元素を表し、Ｂは銅、鉄、クロム、ニッケル、マンガン、コバルト、スズ、銀、亜鉛、パラジウム、ロジウムおよびテルルからなる群の中から選ばれた少なくとも１種の元素を表し、Ｃはバナジウム、タングステンおよびニオブからなる群の中から選ばれた少なくとも１種の元素を表し、Ｄはアルカリ金属、アルカリ土類金属およびタリウムからなる群の中から選ばれた少なくとも１種の元素を表し、Ｏは酸素を表す。また、ａ、ｂ、ｃ、ｄ、ｅ、ｆおよびｘはそれぞれＭｏ、Ｐ、Ａ、Ｂ、Ｃ、ＤおよびＯの原子比を表し、ａ＝１２と固定した時、ｂ＝０．５〜４、ｃ＝０〜５、ｄ＝０〜３、ｅ＝０〜４、ｆ＝０．０１〜４およびｘは各々の元素の酸化状態により定まる数値である。）
別に、オルソキシレンおよび／またはナフタレンから無水フタル酸を製造する場合には、例えば図１に示すようなチャンバーＡ，Ｂを利用する際に、従来公知の触媒を使用する場合、通常、上流側では３００〜４００℃、下流側では３５０〜４５０℃の温度が採用され、触媒が同一組成では３０〜６０℃の温度差が維持される必要があるが、この条件は容易に満たされる。
【００５０】
ベンゼンから無水マレイン酸を製造する場合には、従来公知の触媒を使用する場合、通常、上流側では３２０〜４００℃、下流側では３５０〜４５０℃の温度が採用され、触媒が同一組成ではその温度差は２０〜５０℃を維持することが好結果をもたらすが、この条件も容易に満たすものである。
【００５１】
【実施例】
以下、本発明の実施例により具体的に説明する。
【００５２】
実施例１
図１に示すような、１本の反応管の長さが６ｍ、内径２５．０ｍｍ、外径２９．０ｍｍの鋼鉄製の反応管２４本を有し、中間管板がその中間の高さにある竪型多管式反応器を用いて、プロピレンの酸化によるアクリル酸の合成を行った。
【００５３】
中間管板で仕切られた上チャンバーから下チャンバーへの水の移動量は、圧力差３９２２６．６Ｐａ（０．４ｋｇ／ｃｍ2）の条件で、反応管一本当たり０．１ｍｌ／時間であった。また、中間管板で仕切られた下チャンバーから上チャンバーへの水の移動量は、圧力差３９２２６．６Ｐａ（０．４ｋｇ／ｃｍ2）の条件で、反応管一本当たり０．１ｍｌ／時間であった。いずれも、水圧試験において、漏れ量（ｍｌ／時間・本）≦１．２７×１０-5×圧力差（Ｐａ）｛１．２５×圧力差（ｋｇ／ｃｍ2）｝の関係（１．２７×１０-5×３９２２６．６＝０．５）を満たしていた。
【００５４】
この反応に用いた触媒は、プロピレンから主としてアクロレインを製造する触媒として調製した。純水１５０リットルを加熱撹拌しながらモリブデン酸アンモニウム１００ｋｇおよびパラタングステン酸アンモニウム６．３ｋｇを溶解した。この液に別に硝酸コバルト７５．６ｋｇを１００リットルの純水に、硝酸第二鉄１９ｋｇを３０リットルの純水に、硝酸ビスマス２７．５ｋｇを濃硝酸６リットルを加えた純水３０リットルに溶解させた後、混合して調製した硝酸塩水溶液を滴下した。引き続き、２０重量％シリカゾル溶液１４．２ｋｇおよび硝酸カリウム０．２９ｋｇを１５リットルの純水に溶解した溶液を加えた。このようにして得られた懸濁液を加熱撹拌して蒸発乾固した後、乾燥粉砕した。得られた粉体を直径５ｍｍの円柱状に成形し、４６０℃で６時間空気流通下焼成して触媒を得た（組成：Ｍｏ  １２、Ｂｉ  １．２，Ｆｅ  １、Ｃｏ  ５．５、Ｗ  ０．５，Ｓｉ  １、Ｋ  ０．０６の組成モル比）。
【００５５】
また、下流側に用いた触媒は、一般に知られている方法に準じて下記組成物（酸素を除く）で表される触媒を調製した：
Ｍｏ１２Ｖ５．５Ｗ１．２Ｃｕ２．２Ｓｂ０．５。
【００５６】
この触媒は、次の方法で得た：純水５００Ｌを加熱、撹拌しながらモリブデン酸アンモニウム１００ｋｇ、パラタングステン酸アンモニウム１５．３ｋｇおよびメタバナジン酸アンモニウム３０．４ｋｇを添加、溶解させた。この液に、別に硝酸銅２５ｋｇおよび三酸化アンチモン３．４ｋｇを純水５０Ｌに添加した液を加えた。更に、この混合液に平均粒径５ｍｍのシリカ−アルミナ担体３５０ｋｇを加え、蒸発乾固させて触媒成分を担体に担持させた後、４００℃で６時間焼成して触媒を得た。
【００５７】
まず、反応管１本当たり８ｍｍ直径の球形アランダムを１３０ｍｍ充填し、上流側触媒を２７９０ｍｍ充填し、反応ガス冷却用として８ｍｍ直径の球形アランダム２４０ｍｍ（空隙率：４５％）を充填し、その上に下流側触媒２２００ｍｍ充填した。
【００５８】
プロピレン７．０容量％、酸素１２．６容量％、水蒸気１０．０容量％、窒素などからなる不活性ガス７０．４容量％からなる組成の原料ガスを導入し、上流側触媒に対し接触時間２．８秒（ＮＴＰ換算）で上流側３１０℃、下流側２６５℃で反応させた。
【００５９】
得られた反応結果を下記の表１に示す。
【００６０】
比較例１
反応管と中間遮蔽板を拡管固着しない反応器を用いた以外は、実施例１と同じ条件で反応を行った（漏れ量：一本当たり＝１リットル／ｈ＞０．５＝１．２７×１０-5×３９２２６．６）。
【００６１】
得られた結果を下記の表１に示す。
【００６２】
【表１】
0003646027.tif 000002
【００６３】
実施例２
図１に示すような、１本の反応管の長さが６ｍ、内径２５．０ｍｍ、外径２９．０ｍｍの鋼鉄製の反応管２４本を有し、中間管板がその中間の高さにある竪型多管式反応器を用いて、イソブチレンの酸化によるメタクリル酸の合成を行った。
【００６４】
中間管板で仕切られた上チャンバーから下チャンバーへの水の移動量は、圧力差３９２２６．６Ｐａ（０．４ｋｇ／ｃｍ2）の条件で、反応管一本当たり０．１ｍｌ／時間であった。また、中間管板で仕切られた下チャンバーから上チャンバーへの水の移動量は、圧力差３９２２６．６Ｐａ（０．４ｋｇ／ｃｍ2）の条件で、反応管一本当たり０．１ｍｌ／時間であった。いずれも、水圧試験において、漏れ量（ｍｌ／時間・本）≦１．２７×１０-5×圧力差（Ｐａ）｛１．２５×圧力差（ｋｇ／ｃｍ2）｝の関係（１．２７×１０-5×３９２２６．６＝０．５）を満たしていた。
【００６５】
この反応に用いた触媒は、イソブチレンから主としてメタクロレインを製造する触媒として調製した。純水１５０リットルを加熱撹拌しながらモリブデン酸アンモニウム１００ｋｇおよびパラタングステン酸アンモニウム６．３ｋｇを溶解した。この液に別に硝酸コバルト７５．６ｋｇを２０リットルの純水に、硝酸第二鉄２８．６ｋｇを３０リットルの純水に、硝酸ビスマス３４．３ｋｇを濃硝酸８リットルを加えた純水３０リットルに溶解させた後、混合して調製した硝酸塩水溶液を滴下した。引き続き、２０重量％シリカゾル溶液１４．２ｋｇおよび硝酸セシウム４．６ｋｇを２０リットルの純水に溶解した溶液を加えた。このようにして得られた懸濁液を加熱撹拌して蒸発乾固した後、乾燥粉砕した。得られた粉体を直径５ｍｍの円柱状に成形し、５００℃で６時間空気流通下焼成して触媒を得た（組成：Ｍｏ  １２、Ｂｉ  １．５，Ｆｅ  １．５、Ｃｏ  ５．５、Ｗ  ０．５，Ｓｉ  １、Ｃｓ  ０．５の組成モル比）。
【００６６】
また、下流側に用いた触媒は、一般に知られている方法に準じて下記組成物（酸素を除く）で表される触媒を調製した：
Ｍｏ１２Ｐ１．２Ｖ１．２Ｃｓ１．４Ｃｕ０．１。
【００６７】
この触媒は、次の方法で得た：加熱したイオン交換水４００リットルにパラモリブデン酸アンモニウム１００ｋｇとメタバナジン酸アンモニウム６．６ｋｇを加え、撹拌して溶解した。この溶液に、オルトリン酸（８５％重量）６．５ｋｇを加え、続いて硝酸セシウム１２．９ｋｇおよび硝酸銅１．１ｋｇを１００リットルのイオン交換水に溶解した水溶液に加え、よく撹拌しながら過熱濃縮した。得られたスラリーを２３０℃で１５時間乾燥した後、粉砕した。これに成形助剤として水を添加し、外径５．５ｍｍ、長さ６．５ｍｍに成形し、乾燥した後、窒素流通下４００℃で３時間、続いて空気流通下４００℃で２時間焼成して触媒を得た。
【００６８】
まず、反応管１本当たり８ｍｍ直径の球形アランダム８９０ｍｍ充填し、上流側触媒を２０００ｍｍ充填し、反応ガス冷却用として８ｍｍ直径の球形アランダム２４０ｍｍ（空隙率：４５％）充填し、その上に下流側触媒２８００ｍｍ充填した。
【００６９】
イソブチレン４．０容量％、酸素１３．１容量％、水蒸気６．０容量％、窒素などからなる不活性ガス７６．９容量％からなる組成の原料ガスを導入し、上流側触媒に対し接触時間３．０秒（ＮＴＰ換算）で上流側３５０℃、下流側２９０℃で反応させた。
【００７０】
得られた反応結果を下記の表２に示す。
【００７１】
比較例２
反応管と中間遮蔽板との間隔がほぼ０．８ｍｍに調整された反応器を用いた以外は、実施例１と同じ条件で反応を行った。（漏れ量：比較例１と同じ）
得られた結果を下記の表２に示す。
【００７２】
【表２】
0003646027.tif 000003
【００７３】
実施例３及び比較例３
実施例１で用いた反応器（実施例３）及び伸縮継手がない以外は実施例１と同じ反応器（比較例３）を用いて３年間操業した後、水圧試験で水移動量をそれぞれ測定した。
【００７４】
圧力差３９２２６．６Ｐａ（０．４ｋｇ／ｃｍ2）の条件で、上チャンバーから下チャンバーへの反応管一本当たりの漏れ量は
伸縮継手有り（実施例３）          ０．１２ｍｌ／時間
伸縮継手なし（比較例３）          ０．５２ｍｌ／時間
であった。
【００７５】
上記のように、伸縮継手の有無で明らかに漏れ量の差が見られた。この結果から、伸縮継手を設けることにより、中間管板での漏れを低減でき、反応温度をより精度よく制御できる。
【００７６】
【発明の効果】
本発明の反応器によれば、中間管板により実質的に上下のチャンバーが密閉されるのとともに、各チャンバーの胴周囲に伸縮継手が設けられているので、それぞれのチャンバーにおける熱媒の温度維持および制御が容易で、熱による反応器の歪が低減され、反応により発生した反応熱などを容易に回収することが可能である。
【００７７】
また、本発明の方法によれば、目的とする生成物を高収率で得ることが可能である。
【図面の簡単な説明】
【図１】本発明の接触気相酸化反応器の縦断面の一例の説明図である。
【図２】反応管と中間管板との密着部の断面の拡大説明図である。
【図３】１本の反応管に関する触媒の充填例の一例を示す概略断面図である。
【符号の説明】
１…反応器
４…反応管
５ａ、５ｂ…伸縮継手
７ａ…上管板
７ｂ…下管板
８…中間管板
９ａ、９ｂ…環状導管
１０ａ、１０ｂ…環状導管
１１ａ、１１ｂ…熱媒入口
１２ａ、１２ｂ…熱媒導出口
１４…受器
１５ａ、１５ｂ…熱交換器
１６ａ、１６ｂ…ポンプ
１７ａ、１７ｂ…穴あき円板
１８ａ、１８ｂ…円板
１９ａ、１９ｂ…穴あき円板
２０ａ，２０ｂ…溝
２１…上流側触媒
２２…不活性耐火物
２３…下流側触媒
【図１】
0003646027.tif 000004
【図２】
0003646027.tif 000005
【図３】
0003646027.tif 000006